(57)【要約】【課題】  良好な現像特性、良好な安定性を有するトナーおよびその製造方法を提供する。【解決手段】  側鎖に重合性官能基を有するブロック共重合体に重合性単量体をグラフト重合してなるグラフト共重合体と、色材とを少なくとも含有するトナー。側鎖に重合性官能基を有し、かつポリアルケニルエーテル繰り返し単位構造を有するブロック共重合体、重合性単量体及び色材を少なくとも含有する反応成分を懸濁重合またはエマルジョン重合し、前記ブロック共重合体の側鎖に重合性単量体の重合体がグラフトしたグラフト共重合体を生成する工程を有するトナーの製造方法。【選択図】        図１
2005115329.tif 000002
【特許請求の範囲】
【請求項１】
側鎖に重合性官能基を有するブロック共重合体に重合性単量体をグラフト重合してなるグラフト共重合体と、色材とを少なくとも含有することを特徴とするトナー。
【請求項２】
前記重合性単量体が、スチレン系、メタクリル系またはアクリル系の単量体であることを特徴とする請求項１記載のトナー。
【請求項３】
前記ブロック共重合体はポリアルケニルエーテル繰り返し単位構造からなることを特徴とする請求項１または２記載のトナー。
【請求項４】
前記ブロック共重合体が両親媒性であることを特徴とする請求項１乃至３のいずれかの項に記載のトナー。
【請求項５】
前記ブロック共重合体中に、カルボン酸もしくはスルホン酸あるいはそのアニオン塩を部位として含有することを特徴とする請求項１乃至４のいずれかに記載のトナー。
【請求項６】
前記ブロック共重合体が下記の一般式（１）で表される繰り返し単位を含有することを特徴とする請求項１乃至５のいずれかの項に記載のトナー。
【化１】
2005115329.tif 000008
（式中、Ｒ0 は−Ｘ−（ＣＯＯ−Ｍ）r 、−Ｘ−ＳＯ3 −Ｍを表す。Ｘは炭素数１から２０までの直鎖状、分岐状または環状のアルキレン基、または−（ＣＨ（Ｒ5 ）−ＣＨ（Ｒ6 ）−Ｏ）p −（ＣＨ2 ）m −ＣＨ3-r −もしくは−（ＣＨ2 ）m −（Ｏ）n −（ＣＨ2 ）q −ＣＨ3-r −または、それらのメチレン基の少なくとも一つがカルボニル基、酸素原子または芳香環構造で置換された構造を表す。ｒは１または２を表す。ｐは１から１８までの整数を表す。ｍは０から３５までの整数を表す。ｎは１または０を表す。ｑは０から１７の整数を表す。Ｍは水素原子、一価または多価のカチオンを表す。Ｒ5 、Ｒ6 は水素原子もしくはアルキル基を表す。Ｒ5 、Ｒ6 は同じでも又は異なっていてもよい。）
【請求項７】
前記ブロック共重合体が下記一般式（２）で表される繰り返し単位構造から選ばれる繰り返し単位構造を有することを特徴とする請求項１乃至６のいずれかの項に記載のトナー。
【化２】
2005115329.tif 000009
（式中、Ｒ1 は炭素数１から１８までの直鎖状、分岐状または環状のアルキル基、−Ｐｈ、−Ｐｙｒ、−Ｐｈ−Ｐｈ、−Ｐｈ−Ｐｙｒ、−（ＣＨ（Ｒ5 ）−ＣＨ（Ｒ6 ）−Ｏ）p −Ｒ7 および−（ＣＨ2 ）m −（Ｏ）n −Ｒ7 から選ばれ、芳香環中の水素原子は炭素数１から４の直鎖状または分岐状のアルキル基と、また芳香環中の炭素原子は窒素原子とそれぞれ置換していてもよい。
ｐは１から１８の整数、ｍは１から３６の整数、ｎは０または１である。
Ｒ5 、Ｒ6 はそれぞれ独立に水素原子もしくは−ＣＨ3 である。
Ｒ7 は水素原子、炭素数１から１８までの直鎖状、分岐状または環状のアルキル基、−Ｐｈ、−Ｐｙｒ、−Ｐｈ−Ｐｈ、−Ｐｈ−Ｐｙｒ、−ＣＨＯ、−ＣＨ2 ＣＨＯ、−ＣＯ−ＣＨ＝ＣＨ2 、−ＣＯ−Ｃ（ＣＨ3 ）＝ＣＨ2 または−ＣＨ2 ＣＯＯＲ8 からなり、Ｒ7 が水素原子以外である場合、Ｒ7 中の炭素原子に結合している水素原子は炭素数１から４の直鎖状または分岐状のアルキル基または−Ｆ、−Ｃｌ、−Ｂｒと、また芳香環中の炭素原子は窒素原子とそれぞれ置換することができる。Ｒ8 は水素原子または炭素数１から５のアルキル基である。Ｐｈはフェニル基、Ｐｙｒはピリジル基を表わす。）
【請求項８】
前記ブロック共重合体が有する重合性官能基はアクリル系またはメタクリル系の重合性官能基であることを特徴とする請求項１乃至７のいずれかの項に記載のトナー。
【請求項９】
請求項１乃至８のいずれかに記載の湿式トナー。
【請求項１０】
前記トナーはワックス成分を更に含有することを特徴とする請求項１乃至９のいずれかの項に記載のトナー。
【請求項１１】
側鎖に重合性官能基を有するブロック共重合体、重合性単量体及び色材を少なくとも含有する反応成分を懸濁重合またはエマルジョン重合し、前記ブロック共重合体の側鎖に重合性単量体の重合体がグラフトしたグラフト共重合体を生成する工程を有することを特徴とするトナーの製造方法。
【請求項１２】
請求項１乃至１０のいずれかに記載のトナーを媒体に記録する工程を有することを特徴とする画像形成方法。
【請求項１３】
請求項１乃至１０のいずれかに記載のトナーを媒体に記録するための手段を有することを特徴とする画像形成装置。
【請求項１４】
重合性官能基を有する両親媒性ブロックポリマーであって、ポリアルケニルエーテル繰り返し単位構造を有するポリマー化合物。
【発明の詳細な説明】
【技術分野】
【０００１】
本発明は、各種機記録材料として有用なトナー、その製造方法及びそれを用いた画像形成方法および画像形成装置に関する。
【背景技術】
【０００２】
近年、デジタル印刷技術は非常な勢いで進歩している。このデジタル印刷技術は、電子写真技術、インクジェット技術と言われるものがその代表例であるが、近年オフィス、家庭等における画像形成技術としてその存在感をますます高めてきている。
【０００３】
電子写真技術においては、近年ますますカラー化と高速化の進展が急であり、それはニーズサイドのより早く、より美しくという要請に基づいているものと考えられる。それに伴い記録材料であるトナーにおいてもより一層の高性能化が求められており、近年ではカラートナーの多くがより精密な制御を求めて重合トナーへと変わってきており、より高性能化を目指した重合トナーの開発も活発に行われている（特許文献１参照）。しかしながらなおトナーに求められる性能向上余地は大きく、さらなる改善が必要となっている。
【特許文献１】特開２０００−８９５０７号公報（全頁）
【発明の開示】
【発明が解決しようとする課題】
【０００４】
本発明は、この様な背景技術の状況に鑑みてなされたものであり、ポリアルケニルエーテル繰り返し単位構造からなるブロック共重合体に重合性単量体をグラフト重合したグラフト共重合体成分を含有し、良好な現像特性、良好な安定性を有するトナーを提供しようとするものである。
【０００５】
また、本発明は、上記の良好な現像特性、良好な安定性を有するトナーを容易に製造する方法を提供しようとするものである。
また、本発明は、上記のトナーを用いた画像形成方法および画像形成装置を提供しようとするものである。
【課題を解決するための手段】
【０００６】
本発明の第一の発明は、側鎖に重合性官能基を有するブロック共重合体に重合性単量体をグラフト重合してなるグラフト共重合体と、色材とを少なくとも含有することを特徴とするトナーである。
【０００７】
本発明の第二の発明は、側鎖に重合性官能基を有するブロック共重合体、重合性単量体及び色材を少なくとも含有する反応成分を懸濁重合またはエマルジョン重合し、前記ブロック共重合体の側鎖に重合性単量体の重合体がグラフトしたグラフト共重合体を生成する工程を有することを特徴とするトナーの製造方法である。
【０００８】
本発明の第三の発明は、上記のトナーを媒体に記録する工程を有することを特徴とする画像形成方法である。
本発明の第四の発明は、上記のトナーを媒体に記録するための手段を有することを特徴とする画像形成装置である。
【０００９】
本発明の第五の発明は重合性官能基を有する両親媒性ブロックポリマーであって、ポリアルケニルエーテル繰り返し単位構造を有するポリマー化合物である。
【発明の効果】
【００１０】
本発明によれば、ブロック共重合体に重合性単量体をグラフト重合したグラフト共重合体成分を含有することにより、良好な現像特性、良好な安定性を有するトナーを提供することができる。
【００１１】
また、本発明は、上記の良好な現像特性、良好な安定性を有するトナーを容易に製造する方法を提供することができる。
また、本発明は、上記のトナーを用いた画像形成方法および画像形成装置を提供することができる。
【発明を実施するための最良の形態】
【００１２】
以下、本発明を詳細に説明する。
本発明者らは、鋭意検討の結果、本発明を完成するに至った。
本発明の第一の発明は、側鎖に重合性官能基を有するブロック共重合体に、重合性単量体をグラフト重合、このましくはラジカル重合性の重合性単量体の重合体がグラフトしてなるグラフト共重合体と、色材とを少なくとも含有することを特徴とするトナーである。
【００１３】
ラジカル重合性の重合性単量体とは、ラジカルで重合するための重合性基をもったモノマーのことであって、例えばスチレン系、メタクリル系あるいはアクリル系のモノマーのことをいう。このモノマーは重合し重合体（ポリマー）を形成してグラフト共重合体に結合してグラフト共重合体を生成する。本発明においては、もちろんカチオン重合性あるいはアニオン重合性の重合性単量体を用いても良い。
【００１４】
また、グラフト共重合体とは、ある一つのポリマー鎖の側鎖に枝として別種のポリマー鎖を持つポリマーのことをいう。例えば、ある一つのポリマー鎖の側鎖中の重合性官能基から、重合性単量体をポリマー鎖を生成させるよう重合することをグラフト重合といい、その重合体をグラフト共重合体という。
【００１５】
また、本発明のトナーは、好ましくはポリアルケニルエーテル繰り返し単位構造からなるブロック共重合体成分を含有するトナーである。本発明のトナーは従来の粉砕トナーのようにポリマーと色材、荷電制御剤を混錬、粉砕して得ることもできるが、好ましくは、懸濁重合あるいはエマルジョン重合等の重合法によるいわゆる重合トナーとして製造される。本発明のトナー及びその製造方法の好ましい具体例を以下に述べる。
【００１６】
重合トナーの製造方法はたとえば特開昭５９−６１８４２公報に記載されている懸濁重合法があり、代表的にはそのような方法を利用して本発明のトナーを製造することができる。
【００１７】
用いられ得る重合性単量体としては、スチレン、メチルスチレン、メトキシスチレン、エチルスチレン等のスチレン系単量体、アクリル酸メチル、アクリル酸エチル、アクリル酸エチル、アクリル酸ブチル、アクリル酸プロピル、アクリル酸ペンチル、アクリル酸ヘキシル、アクリル酸ヘプチル、アクリル酸オクチル、アクリル酸ノニル、アクリル酸デシル、アクリル酸ドデシル、アクリル酸ステアリル、アクリル酸フェニル等のアクリル酸エステル類、メタクリル酸メチル、メタクリル酸エチル、メタクリル酸エチル、メタクリル酸ブチル、メタクリル酸プロピル、メタクリル酸ペンチル、メタクリル酸ヘキシル、メタクリル酸ヘプチル、メタクリル酸オクチル、メタクリル酸ノニル、メタクリル酸デシル、メタクリル酸ドデシル、メタクリル酸ステアリル、メタクリル酸フェニル等のメタクリル酸エステル類、あるいはアクリル酸、メタクリル酸、アクリロニトリル、メタクリロニトリル、アクリルアミド等のアクリル系またはメタクリル系単量体があげられる。またカルボン酸のビニルエステルなどもあげられる。これらを単独もしくは複数混合して用いることができる。
【００１８】
本発明において、必須の成分であるブロック共重合体成分は上記懸濁重合工程あるいはエマルジョン重合工程において、好ましくは、以下のような形で用いられる。ブロック共重合体は両親媒性で、重合性官能基を含んだ形で用いられる。ブロック共重合体の側鎖に有する重合性官能基としては、アクリル系またはメタクリル系の重合性官能基が代表的である。アクリル系またはメタクリル系の重合性官能基としては、具体的には、ブロック共重合体の側鎖にアクリル酸エステル、メタクリル酸エステル等のモノマーを結合した基が挙げられる。
【００１９】
ブロック共重合体中には、カルボン酸もしくはスルホン酸あるいはそのアニオン塩を部位として有することが好ましい。特に、好ましくは両親媒性ブロック共重合体として用いると、高分子ミセルを形成しやすいため、本発明の重合トナーを製造する上で均一な粒径を有するトナーを製造できる点で好ましい。
【００２０】
両親媒性とは親媒性と疎媒性の両性質を併せ持つ性質を示し、典型的には媒質が水性溶液のとき親水性と疎水性の両性質を併せ持つ場合であり、親水性のポリマー繰り返し単位の例としては、一般式（１）で表される構造があげられ、疎水性のポリマー繰り返し単位の例としては、一般式（２）で表される構造があげられる。
【００２１】
本発明におけるブロック共重合体の側鎖に有する重合性官能基の含有量は、ブロック共重合体全体に対して０．０００１〜５０ｍｏｌ％、好ましくは０．０１〜２０ｍｏｌ％が望ましい。
【００２２】
それらが好ましくはいずれかのセグメント中に重合性官能基として含まれており、上記重合性単量体と懸濁重合工程あるいはエマルジョン重合工程中で一体のポリマーとなる。このような方法より、ブロック共重合体が側鎖にスチレン系、メタクリル系あるいはアクリル系のモノマーが重合して生成した重合体がグラフトしているグラフト共重合体（ポリマー）を含有するトナーを製造することができる。
【００２３】
このような形で上記のグラフト共重合体が用いられることにより、本発明のトナーは懸濁重合工程あるいはエマルジョン重合工程より安定な懸濁状態あるいは乳化状態を現出することができ、形成されるトナー粒子も安定かつより均一な粒径で製造することが可能である。
【００２４】
以上述べた例においても理解されるように本発明のブロック共重合体成分はブロック共重合体構造を有していればよく、ブロック共重合体が別のポリマー鎖に結合していてもよく、その意味でブロック共重合体成分という記載を行っている。
【００２５】
本発明のブロック共重合体は、好ましくはポリアルケニルエーテル繰り返し単位構造を有するものが好ましく用いられ、より具体的な例としては下記の一般式（１）で表される繰り返し単位があげられる。
【００２６】
【化１】
2005115329.tif 000003
【００２７】
（式中、Ｒ0 は−Ｘ−（ＣＯＯ−Ｍ）r 、−Ｘ−ＳＯ3 −Ｍを表す。Ｘは炭素数１から２０までの直鎖状、分岐状または環状のアルキレン基、または−（ＣＨ（Ｒ5 ）−ＣＨ（Ｒ6 ）−Ｏ）p −（ＣＨ2 ）m −ＣＨ3-r −もしくは−（ＣＨ2 ）m −（Ｏ）n −（ＣＨ2 ）q −ＣＨ3-r −または、それらのメチレン基の少なくとも一つがカルボニル基、酸素原子または芳香環構造で置換された構造を表す。ｒは１または２を表す。ｐは１から１８までの整数を表す。ｍは０から３５までの整数を表す。ｎは１または０を表す。ｑは０から１７の整数を表す。Ｍは水素原子、一価または多価のカチオンを表す。Ｒ5 、Ｒ6 は水素原子もしくはアルキル基を表す。Ｒ5 、Ｒ6 は同じでも又は異なっていてもよい。）
【００２８】
Ｍは水素原子または一価または多価の金属カチオンを表す。Ｍの具体例としては、例えば一価の金属カチオンとしてはリチウム、ナトリウム、カリウム、セシウム等が、多価の金属カチオンとしてはマグネシウム、カルシウム、ニッケル、鉄等が挙げられる。Ｍが多価の金属カチオンの場合には、Ｍはアニオン２個以上と対イオンを形成している。
【００２９】
上記一般式（１）で表される繰り返し単位構造の例としては、以下に示すものが挙げられる。
なお、一般式（１）で表される繰り返し単位構造の−（ＣＨ2 −ＣＨ）−に結合している側鎖の−ＯＲ0 基のみの構造を以下に示す。
【００３０】
【化２】
2005115329.tif 000004
【００３１】
（Ｐｈはフェニレン基をあらわす。）
また、別のポリアルケニルエーテル繰り返し単位構造の例としては、下記一般式（２）で表される繰り返し単位構造から選ばれるものが挙げられる。
【００３２】
【化３】
2005115329.tif 000005
【００３３】
（式中、Ｒ1 は炭素数１から１８までの直鎖状、分岐状または環状のアルキル基、−Ｐｈ、−Ｐｙｒ、−Ｐｈ−Ｐｈ、−Ｐｈ−Ｐｙｒ、−（ＣＨ（Ｒ5 ）−ＣＨ（Ｒ6 ）−Ｏ）p −Ｒ7 および−（ＣＨ2 ）m −（Ｏ）n −Ｒ7 から選ばれ、芳香環中の水素原子は炭素数１から４の直鎖状または分岐状のアルキル基と、また芳香環中の炭素原子は窒素原子とそれぞれ置換していてもよい。
【００３４】
ｐは１から１８の整数、ｍは１から３６の整数、ｎは０または１である。
Ｒ5 、Ｒ6 はそれぞれ独立に水素原子もしくは−ＣＨ3 である。
Ｒ7 は水素原子、炭素数１から１８までの直鎖状、分岐状または環状のアルキル基、−Ｐｈ、−Ｐｙｒ、−Ｐｈ−Ｐｈ、−Ｐｈ−Ｐｙｒ、−ＣＨＯ、−ＣＨ2 ＣＨＯ、−ＣＯ−ＣＨ＝ＣＨ2 、−ＣＯ−Ｃ（ＣＨ3 ）＝ＣＨ2 または−ＣＨ2 ＣＯＯＲ8 からなり、Ｒ7 が水素原子以外である場合、Ｒ7 中の炭素原子に結合している水素原子は炭素数１から４の直鎖状または分岐状のアルキル基または−Ｆ、−Ｃｌ、−Ｂｒと、また芳香環中の炭素原子は窒素原子とそれぞれ置換することができる。Ｒ8 は水素原子または炭素数１から５のアルキル基である。Ｐｈはフェニル基、Ｐｙｒはピリジル基を表わす。）
【００３５】
上記一般式（２）で表される繰り返し単位構造の例としては、以下に示すものが挙げられる。
なお、一般式（２）で表される繰り返し単位構造の−（ＣＨ2 −ＣＨ）−に結合している側鎖の−ＯＲ1 基のみの構造を以下に示す。
【００３６】
【化４】
2005115329.tif 000006
【００３７】
（Ｐｈはフェニレンまたはフェニル基を表す。）
また、本発明のブロック共重合体に含まれる、側鎖に重合性官能基を有するポリアルケニルエーテル繰り返し単位構造の具体的な例としては、以下に示すものが挙げられる。この場合も主鎖に結合している側鎖部分の構造のみを下記に示す。主鎖は前記したポリアルケニルエーテル主鎖が好ましく用いられる。
【００３８】
【化５】
2005115329.tif 000007
【００３９】
本発明に好ましく用いられるブロック共重合体に含有される一般式（１）で表される繰り返し単位の含有量は、１モル％以上９９モル％以下が好ましく、さらに好ましくは５モル％以上８０モル％以下であり、また一般式（２）で表される繰り返し単位の含有量は、１モル％以上９９モル％以下が好ましく、さらに好ましくは５モル％以上８０モル％以下であるのが好ましい。
【００４０】
本発明において好ましく用いられるポリアルケニルエーテル繰り返し単位構造を有するブロック共重合体の重合は主にカチオン重合で行われることが多い。また、ポリアルケニルエーテルの中で、ポリビニルエーテルが好ましく用いられる。開始剤としては、塩酸、硫酸、メタンスルホン酸、トリフルオロ酢酸、トリフルオロメタンスルホン酸、過塩素酸等のプロトン酸や、ＢＦ3 、ＡｌＣｌ3 、ＴｉＣｌ4 、ＳｎＣｌ4 、ＦｅＣｌ3 、ＲＡｌＣｌ2 、Ｒ1 .5ＡｌＣｌ1.5 （Ｒはアルキルを示す）等のルイス酸とカチオン源の組み合わせ（カチオン源としてはプロトン酸や水、アルコール、ビニルエーテルとカルボン酸の付加体などがあげられる。）が例として挙げられる。これらの開始剤を重合性化合物（モノマー）と共存させることにより重合反応が進行し、ブロック共重合体を合成することができる。本発明において好ましく用いられるポリビニルエーテル繰り返し単位構造からなるブロック共重合体は、より好ましくはポリビニルエーテル繰り返し単位構造が７０ｍｏｌ％以上含有される。さらに好ましくは９０ｍｏｌ％以上であり、開始末端と重合末端以外についてポリビニルエーテルからなる場合は典型的に好ましい例である。
【００４１】
本発明にさらに好ましく用いられる重合方法について説明する。ポリビニルエーテル構造を含むポリマーの合成法は多数報告されているが（特開平１１−０８０２２１号公報）、青島らによるカチオンリビング重合による方法（ポリマーブレタン誌、１５巻、１９８６年、４１７頁、特開平１１−３２２９４２号公報、特開平１１−３２２８６６号公報）が代表的である。カチオンリビング重合でポリマー合成を行うことにより、ホモポリマーや２成分以上のモノマーからなる共重合体、さらにはブロック共重合体、グラフトポリマー、グラジュエーションポリマー等の様々なポリマーを、長さ（分子量）を正確に揃えて合成することができる。また、他にＨＩ／Ｉ2 系、ＨＣｌ／ＳｎＣｌ4 系等でリビング重合を行うこともできる。
【００４２】
本発明のブロック共重合体成分の数平均分子量（Ｍｎ）は、２００以上１０００００００以下であり、好ましく用いられる範囲としては１０００以上１００００００以下である。２００以上１０００００００以下であれば、高分子鎖内、高分子鎖間の絡まりあいが少なく、溶剤に分散しやすく、高分子としての立体効果が得られる。各ブロックセグメントの好ましい重合度は３以上１００００以下である。さらに好ましくは５以上５０００以下である。さらに好ましくは１０以上４０００以下である。
【００４３】
また、分子量分散すなわちＭｗ／Ｍｎ（重量平均分子量／数平均分子量、それぞれはたとえばゲルパーミエイションクロマトグラフィーによる測定可能である。）は１．６以下が好ましく、より好ましくは１．４以下さらに好ましくは１．３以下、もっと好ましくは１．２以下である。分子量分散が小さければ小さいほど懸濁重合あるいはエマルジョン重合工程の安定な分散あるいは均一なトナー造粒を実現することができる。
【００４４】
また重合工程での均一分散性を良好ならしめる意味でもブロック共重合体分子運動性は活発なことが好ましく、その主鎖のガラス転移温度Ｔｇは、好ましくは２０℃以下であり、より好ましくは０℃以下であり、さらに好ましくは−２０℃以下である。この点でもポリビニルエーテル構造を有するポリマーは、一般にガラス転移点が低く、フレキシブルな特性を有するため、非常に好ましい。上記した繰り返し単位構造例の場合、ほとんどがそのガラス転移温度は０℃以下である。
【００４５】
本発明に用いられる上記ブロック共重合体成分はトナー中に０．００１質量％以上９５質量％以下である。好ましくは０．０１質量％以上９０質量％以下である。さらに好ましくは０．１質量％以上８０質量％以下である。０．００１質量％以上９５質量％以下の範囲のいずれかで、分散安定性が良好で、またトナーの安定性が良好とすることが可能となる。
【００４６】
本発明に用いられる上記ブロック共重合体にグラフト重合する重合性単量体の量はトナー中に０．１質量％以上９５質量％以下である。好ましくは１質量％以上９０質量％以下である。
【００４７】
また、本発明のグラフト共重合体成分の数平均分子量（Ｍｎ）は、１、０００以上１０，０００，０００以下であり、好ましく用いられる範囲としては３，０００以上１，０００，０００以下である。１，０００以上１０，０００，０００以下の範囲のいずれかで、分散安定性が良好で、またトナーの安定性が良好とすることが可能となる。
【００４８】
本発明に用いられる上記グラフト共重合体成分はトナー中に１質量％以上９９質量％以下である。好ましくは１０質量％以上９５質量％以下である。さらに好ましくは２０質量％以上９２質量％以下である。１質量％以上９９質量％以下の範囲のいずれかで、分散安定性が良好で、またトナーの安定性が良好とすることが可能となる。
【００４９】
上記した懸濁重合あるいはエマルジョン重合工程において、その他に用いることのできる成分を以下に述べる。
ブロック共重合体成分のほかに、分散剤として界面活性剤、その他の高分子を用いても良い。
【００５０】
重合開始剤としてはアゾビスイソブチロニトリル、アゾビスジメチルバレロニトリル等のアゾ系重合開始剤、ベンゾイルペルオキシド、クメンヒドロペルオキシド、ｔ−ブチルヒドロペルオキシド、過酸化水素、過硫酸カリウム等の過酸化物系の開始剤を用いることができる。重合開始剤は、重合性単量体１００質量部に対して０．５から２０質量部の添加量が好ましく、単独でも混合して用いても良い。また、重合トナー中のポリマー分子量を制御するために公知の架橋剤や連鎖移動剤を添加しても良い。
【００５１】
本発明においては好ましく離型剤としてワックスを含有する。ワックスとしては、パラフィン・ポリオレフィン系及びそれらの変生体、多官能ポリエステル等がある。ワックスは重合性単量体１００質量部に対して１から４０質量部、好ましくは５から３５質量部である。
【００５２】
また、荷電制御剤も好ましく用いられる。たとえば有機金属化合物、芳香族ヒドロキシカルボン酸、尿素誘導体、４級アンモニウム塩、ニグロシン及び脂肪酸金属塩等による変生物、ジブチルスズオキサイドなどが挙げられる。これらの荷電制御剤は樹脂成分１００質量部に対して好ましくは０．０１から２０質量部の間で用いられる。
【００５３】
また色材としては、顔料、染料が用いられ、例としては、以下のものが挙げられる。
黒色の顔料としては、Ｒａｖｅｎ１０６０、（コロンビアン・カーボン社製）、ＭＯＧＵＬ−Ｌ、（キャボット社製）、Ｃｏｌｏｒ  Ｂｌａｃｋ  ＦＷ１（デグッサ社製）、ＭＡ１００（三菱化学社製）等を挙げることができるが、これらに限定されない。
【００５４】
シアン色の顔料としては、Ｃ．Ｉ．Ｐｉｇｍｅｎｔ  Ｂｌｕｅ−１５：３、Ｃ．Ｉ．Ｐｉｇｍｅｎｔ  Ｂｌｕｅ−１５：４、Ｃ．Ｉ．Ｐｉｇｍｅｎｔ  Ｂｌｕｅ−１６、等が挙げられるが、これらに限定されない。
【００５５】
マゼンタ色の顔料としては、Ｃ．Ｉ．Ｐｉｇｍｅｎｔ  Ｒｅｄ−１２２、Ｃ．Ｉ．Ｐｉｇｍｅｎｔ  Ｒｅｄ−１２３、Ｃ．Ｉ．Ｐｉｇｍｅｎｔ  Ｒｅｄ−１４６、等が挙げられるが、これらに限定されない。
【００５６】
イエローの顔料としては、Ｃ．Ｉ．Ｐｉｇｍｅｎｔ  Ｙｅｌｌｏｗ−７４、Ｃ．Ｉ．Ｐｉｇｍｅｎｔ  Ｙｅｌｌｏｗ−１２８、Ｃ．Ｉ．Ｐｉｇｍｅｎｔ  Ｙｅｌｌｏｗ−１２９、等が挙げられるが、これらに限定されない。
【００５７】
水溶性染料としては、Ｃ．Ｉ．ダイレクトブラック，−１７，−６２，−１５４；Ｃ．Ｉ．ダイレクトイエロー，−１２，−８７，−１４２；Ｃ．Ｉ．ダイレクトレッド，−１，−６２，−２４３；Ｃ．Ｉ．ダイレクトブルー，−６，−７８，−１９９；Ｃ．Ｉ．ダイレクトオレンジ，−３４，−６０；Ｃ．Ｉ．ダイレクトバイオレット，−４７，−４８；Ｃ．Ｉ．ダイレクトブラウン，−１０９；Ｃ．Ｉ．ダイレクトグリーン，−５９等の直接染料、
Ｃ．Ｉ．アシッドブラック，−２，−５２，−２０８；Ｃ．Ｉ．アシッドイエロー，−１１，−２９，−７１；Ｃ．Ｉ．アシッドレッド，−１，−５２，−３１７；Ｃ．Ｉ．アシッドブルー，−９，−９３，−２５４；Ｃ．Ｉ．アシッドオレンジ，−７，−１９；Ｃ．Ｉ．アシッドバイオレット，−４９等の酸性染料、  Ｃ．Ｉ．リアクティブブラック，−１，−２３，−３９；Ｃ．Ｉ．リアクティブイエロー，−２，−７７，−１６３；Ｃ．Ｉ．リアクティブレッド，−３，−１１１，−２２１；Ｃ．Ｉ．リアクティブブルー，−２，−１０１，−２１７；Ｃ．Ｉ．リアクティブオレンジ，−５，−７４，−９９；Ｃ．Ｉ．リアクティブバイオレット，−１，−２４，−３８；Ｃ．Ｉ．リアクティブグリーン，−５，−１５，−２３；Ｃ．Ｉ．リアクティブブラウン，−２，−１８，−３３等の反応染料；
Ｃ．Ｉ．ベーシックブラック，−２；Ｃ．Ｉ．ベーシックレッド，−１，−１２，−２７；Ｃ．Ｉ．ベーシックブルー，−１，−２４，；Ｃ．Ｉ．ベーシックバイオレット，−７，−１４，−２７；Ｃ．Ｉ．フードブラック，−１，−２等が挙げられる。
【００５８】
また、油溶性染料として、以下に、各色の市販品を例示する。
黒色の油溶性染料としては、Ｃ．Ｉ．Ｓｏｌｖｅｎｔ  Ｂｌａｃｋ−３，−２２：１，−５０等が挙げられるが、これらに限定されない。
【００５９】
イエローの油溶性染料としては、Ｃ．Ｉ．Ｓｏｌｖｅｎｔ  Ｙｅｌｌｏｗ−１，−２５：１，−１７２等が挙げられるが、これらに限定されない。
オレンジの油溶性染料としては、Ｃ．Ｉ．Ｓｏｌｖｅｎｔ  Ｏｒａｎｇｅ−１，−４０：１，−９９等が挙げられるが、これらに限定されない。
【００６０】
レッドの油溶性染料としては、Ｃ．Ｉ．Ｓｏｌｖｅｎｔ  Ｒｅｄ−１，−１１１，−２２９等が挙げられるが、これらに限定されない。
バイオレットの油溶性染料としては、Ｃ．Ｉ．Ｓｏｌｖｅｎｔ  Ｖｉｏｌｅｔ−２，−１１，−４７等が挙げられるが、これらに限定されない。
【００６１】
ブルーの油溶性染料としては、Ｃ．Ｉ．Ｓｏｌｖｅｎｔ  Ｂｌｕｅ−２，−４３，−１３４等が挙げられるが、これらに限定されない。
グリーンの油溶性染料としては、Ｃ．Ｉ．Ｓｏｌｖｅｎｔ  Ｇｒｅｅｎ−１，−２０，−３３等が挙げられるが、これらに限定されない。
【００６２】
ブラウンの油溶性染料としては、Ｃ．Ｉ．Ｓｏｌｖｅｎｔ  Ｂｒｏｗｎ−１，−１２，−５８等が挙げられるが、これらに限定されない。
以上の色材は樹脂１００質量部に対して、好ましくは０．１から２０質量部で用いられ、より好ましくは０．２から１０質量部で用いられる。
【００６３】
また本発明のトナーは磁性トナーとしても使用することができ、そのときは磁性材料が含有される。たとえばマグネタイト、フェライト、ヘマタイト等の酸化鉄、鉄、コバルト、ニッケルのような金属が挙げられる。
【００６４】
以上のように重合法による重合トナーの場合、その形状は球形とすることが可能であり、好ましい。
また、本発明のトナーの平均粒径は、０．１μｍ以上２０μｍ以下が好ましく、より好ましくは１μｍ以上１０μｍ以下である。
【００６５】
また、本発明は好ましくは乾式トナーとして使用されるが、湿式トナーとしても良好に使用することができる。湿式トナーは、例えば懸濁重合した粒子を単離し、乾燥した後、アイソパー等の湿式トナー溶剤に分散することによって得ることが可能である。分散溶剤は、アイソパー等の炭化水素系溶剤が好ましく用いられるが、その他の溶剤の使用を排除しない。湿式トナーとして用いる場合、粒子と溶剤の他に、前述したと同様にあるいは新たに、ポリマー、界面活性剤、金属石鹸等の分散助剤、帯電材等の添加物を使用しても良い。
【００６６】
本発明の第二の発明は、側鎖に重合性官能基を有するブロック共重合体、重合性単量体及び色材を少なくとも含有する反応成分を懸濁重合またはエマルジョン重合し、前記ブロック共重合体の側鎖に重合性単量体の重合体がグラフトしたグラフト共重合体を生成する工程を経て、前記トナーを製造する製造方法である。
【００６７】
本発明においては、ポリアルケニルエーテル繰り返し単位構造からなるブロック共重合体を用いることが前述した理由により好ましい。
例として具体的な方法を説明する。前記した、重合性単量体に、ワックス、ポリアルケニルエーテル繰り返し単位構造を有するブロック共重合体成分、色材、荷電制御剤、重合開始剤その他の添加剤を加え、ホモジナイザー等で均一に溶解、分散させ、これを水相に展開し攪拌機またはホモジナイザー等により均一に懸濁または乳化する。
【００６８】
単量体成分系１００質量部に対して水３００から１００００質量部の重量比で重合することが好ましい。重合開始剤が機能する温度で重合を行い、トナー造粒を行う。このとき本発明では好ましく側鎖に重合性官能基を有しかつポリアルケニルエーテル繰り返し単位構造を有するブロック共重合体を用いるため、より均一なトナー造粒を行うことができる。ポリアルケニルエーテル繰り返し単位構造を有するブロック共重合体の分子量分散Ｍｗ／Ｍｎは、均一粒径の造粒を行うために好ましくは１．８以下、さらに好ましくは１．６以下、もっと好ましくは１．４以下、あるいは１．３以下である。
【００６９】
本発明のトナーにはこうして重合した後、外添剤を使用することができる。無機微粒子や有機微粒子どちらも使用可能である。二酸化珪素、酸化アルミニウム、酸化チタン、酸化錫、チタン酸バリウム、メタクリル酸エステル重合体微粒子、フルオロカーボン、フッ素系樹脂粉末などが挙げられる。
【００７０】
次に本発明の第三、第四の発明である、本発明のトナーを用いる画像形成方法、装置について説明する。
本発明の画像形成方法は、本発明のトナーを必須とし、典型的には電子写真方式あるいは電気泳動方式の画像形成方法である。本発明の画像形成方法は画像記録方法であっても画像表示方法であっても良い。画像記録方法、装置としては、電子写真方式の複写機、レーザープリンターが代表的なものとして挙げられる。
【００７１】
図１は本発明の画像形成装置の一例を示す概略図である。１が現像スリーブ、３が感光ドラムを示している。図１では現像剤としては、キャリアとトナーの２成分系であってもトナーのみの一成分系であってもよい。現像スリーブと感光ドラムの間の距離Ｂは１０μｍから１０００μｍの間が好ましく、適当な現像濃度が得られる距離である必要がある。また図１では感光ドラム３と現像スリーブ１の間に交流電界を用いている。ピーク間電圧は３００Ｖから７０００Ｖが好ましく、周波数としては３００Ｈｚから３００００Ｈｚが好ましい。また現像ニップＣは１ｍｍから２０ｍｍが好ましい。またＡは０．０１ｍｍから３０ｍｍが好ましい。現像ニップで現像されたのち、２３の転写用コロナ電極のゾーンで受像紙に転写され、２５，２６の定着ローラで定着され、記録が完了する。
【００７２】
本発明の第５の発明は重合性官能基を有する両親媒性ブロックポリマーであって、ポリアルケニルエーテル繰り返し単位構造を有するポリマー化合物である。内容については前述したが、好ましくは少なくとも２以上のブロックセグメントを有し、さらに好ましい例としては３以上のブロックセグメントを有する化合物である。本発明の化合物は代表的には前述した第一から第４の発明に用いられ、そのため好ましくは重合性官能基は疎水セグメント中に含有される。本発明の化合物は用途として前述した第一から第４の発明中に用いられるということに限定されるものではない。
【実施例１】
【００７３】
以下、実施例により本発明を詳細に説明するが、本発明はこれらの実施例に限定されない。
＜ブロックポリマーの合成＞
イソブチルビニルエーテル（ＩＢＶＥ）とエチレングリコールモノビニルエーテルメタクリレート（Ａブロック）とジエチレングリコールビニルメチルエーテル（Ｂブロック）からなるブロックポリマーの合成。
【００７４】
三方活栓を取り付けたガラス容器内を窒素置換した後、窒素ガス雰囲気下２５０℃に加熱し吸着水を除去した。系を室温に戻した後、ＩＢＶＥ１２ｍｍｏｌ（ミリモル）、エチレングリコールモノビニルエーテルメタクリレート１ｍｍｏｌ、酢酸エチル１６ｍｍｏｌ、１−イソブトキシエチルアセテート０．０５ｍｍｏｌ、及びトルエン１１ｍｌを加え、反応系を冷却した。系内温度が０℃に達したところでエチルアルミニウムセスキクロリド（ジエチルアルミニウムクロリドとエチルアルミニウムジクロリドとの等モル混合物）を０．２ｍｍｏｌ加え重合を開始した。分子量を時分割に分子ふるいカラムクロマトグラフィー（ＧＰＣ）を用いてモニタリングし、Ａブロックの重合の完了を確認した。
【００７５】
次いで、Ｂブロックのモノマーを１２ｍｍｏｌを添加して、重合を続行した。２０時間後、重合反応を停止した。重合反応の停止は、系内に０．３質量％のアンモニア／メタノール水溶液を加えて行った。反応混合物溶液をジクロロメタンにて希釈し、０．６Ｍ塩酸で３回、次いで蒸留水で３回洗浄した。得られた有機相をエバポレーターで濃縮・乾固したものを真空乾燥させ、両親媒性ジブロックポリマーを得た。化合物の同定は、ＮＭＲおよびＧＰＣを用いて行った。数平均分子量Ｍｎ＝４２５００、分子量分散Ｍｗ／Ｍｎ（重量平均分子量／数平均分子量）＝１．２６であった。重合比はＡ：Ｂ＝１０５：１００であった。
【００７６】
＜トナーの合成＞
イオン交換水７００質量部に０．１ＭＮａ3 ＰＯ4 水溶液５１０質量部を混合し６０℃に加温し、ＴＫ式ホモミキサー（特殊機化工業製）を用いて１２０００ｒｐｍで攪拌し、これに１．０ＭＣａＣｌ2 水溶液７５質量部を加え攪拌を続けた。これに、スチレン１６０質量部、銅フタロシアニン顔料８質量部、ブチルアクリレート４０質量部、先に合成したブロックポリマー１２質量部、ジ−ｔ−ブチルサリチル酸アルミニウム５質量部、ジ−ｔ−ブチルサリチル酸０．２質量部、マイクロクリスタリンワックス（融点４５℃）４５質量部とアゾビス（２，４−ジメチルバレロニトリル）６質量部を混合したものを加え、６０℃、１００００ｒｐｍで２５分間攪拌し、重合体を造粒した。パドル攪拌翼で攪拌しつつ、８０℃に昇温し、１０時間反応した。重合後、塩酸を加え、ろ過、水洗、乾燥して重合体粒子を得た。得られた粒子１００質量部に粒径０．０６μｍの疎水性酸化チタン粒子を２質量部外添し重合トナー粒子を得た。
【００７７】
上記粒子をマイクロトラック社製、粒径測定装置で測定したところ、平均粒径６．７μｍ、最小粒径３．１μｍ、最大粒径１２．４μｍの非常にシャープな粒径分布であることがわかった。この粒子をキーエンス社製、レーザー共焦点顕微鏡で観察したところ、球形であった。
【００７８】
上記粒子をクロロフォルムで抽出、ろ過し、ＧＰＣで数平均分子量２万以上の成分を分取し、ＮＭＲを測定したところ、最初に用いたブロックポリマーの側鎖重合性基のところでグラフトしたポリマーが生成していることがわかった。
【実施例２】
【００７９】
実施例１で用いたブロックポリマーと同じモノマー種、同じ重合比で、Ｍｎ＝３４１００、分子量分散Ｍｗ／Ｍｎ＝１．３１のものを用いて、実施例１と同様にトナーを合成した。
【００８０】
この粒子をマイクロトラック社製、粒径測定装置で測定したところ、平均粒径７．７μｍ、最小粒径３．５μｍ、最大粒系１２．９μｍの非常にシャープな粒径分布であることがわかった。この粒子をキーエンス社製、レーザー共焦点顕微鏡で観察したところ、球形であった。
【００８１】
上記粒子をクロロフォルムで抽出、ろ過し、ＧＰＣで数平均分子量２万以上の成分を分取し、ＮＭＲを測定したところ、最初に用いたブロックポリマーの側鎖重合性基のところでグラフトしたポリマーが生成していることがわかった。
【実施例３】
【００８２】
実施例１と同様の合成法により、イソブチルビニルエーテル（ＩＢＶＥ）とエチレングリコールモノビニルエーテルメタクリレート（Ａブロック）と、ジエチレングリコールビニルメチルエーテル（Ｂブロック）と、４−（２−ビニルオキシ）エトキシ安息香酸エチル（Ｃブロック）を用いてＡＢＣトリブロックポリマーを合成した。数平均分子量Ｍｎ＝４６，５００、分子量分散Ｍｗ／Ｍｎ（重量平均分子量／数平均分子量）＝１．２８であった。重合比はＡ：Ｂ：Ｃ＝１０５：１００：１４であった。これのＣブロックのカルボン酸エステルをアルカリ加水分解しナトリウム塩型のトリブロックポリマーを合成した。
【００８３】
実施例１と同様にトナーを合成し、粒子をマイクロトラック社製、粒径測定装置で測定したところ、平均粒径７．９μｍ、最小粒径３．４μｍ、最大粒系１４μｍの非常にシャープな粒径分布であることがわかった。この粒子をキーエンス社製、レーザー共焦点顕微鏡で観察したところ、球形であった。上記粒子をクロロフォルムで抽出、ろ過し、ＧＰＣで数平均分子量２万以上の成分を分取し、ＮＭＲを測定したところ、最初に用いたブロックポリマーの側鎖重合性基のところでグラフトしたポリマーが生成していることがわかった。
【実施例４】
【００８４】
実施例１と同様の合成法により、２−（４−メチルフェニルオキシ）エチルビニルエーテルとエチレングリコールモノビニルエーテルメタクリレート（Ａブロック）と、４−（２−ビニルオキシ）エトキシベンゼンスルホン酸エチル（Ｂブロック）を用いてＡＢジトリブロックポリマーを合成した。数平均分子量Ｍｎ＝２３，５００、分子量分散Ｍｗ／Ｍｎ（重量平均分子量／数平均分子量）＝１．４１であった。重合比はＡ：Ｂ＝１０５：２４であった。これのＢブロックのエステルを加水分解しナトリウム塩型のブロックポリマーを合成した。
【００８５】
実施例１と同様にトナーを合成し、粒子をマイクロトラック社製、粒径測定装置で測定したところ、平均粒径８．３μｍ、最小粒径３．４μｍ、最大粒系１５μｍの非常にシャープな粒径分布であることがわかった。この粒子をキーエンス社製、レーザー共焦点顕微鏡で観察したところ、球形であった。上記粒子をクロロフォルムで抽出、ろ過し、ＧＰＣで数平均分子量２万以上の成分を分取し、ＮＭＲを測定したところ、最初に用いたブロックポリマーの側鎖重合性基のところでグラフトしたポリマーが生成していることがわかった。
【実施例５】
【００８６】
実施例１で作成した粒子４質量部に対して、平均粒径５０μｍのフッ素−アクリルコートフェライトキャリア９５質量部を混合しトナー現像剤とした。この現像剤を用いて、カラー複写機ＣＬＣ−８００（キヤノン社製）を用いて、Ａ４テキスト原稿をキヤノン社製レーザーコピー用紙ＴＫＣＬＡ４へ印字したところきれいに印字できた。
【実施例６】
【００８７】
実施例２で作成した粒子４質量部に対して、平均粒径５０μｍのフッ素−アクリルコートフェライトキャリア９５質量部を混合しトナー現像剤とした。この現像剤を用いて、カラー複写機ＣＬＣ−８００（キヤノン社製）を用いて、Ａ４テキスト原稿をキヤノン社製レーザーコピー用紙ＴＫＣＬＡ４へ印字したところきれいに印字できた。
【００８８】
実施例３、実施例４で作成した粒子を用いて、上記と同様にトナーを作成し、カラー複写機ＣＬＣ−８００（キヤノン社製）を用いて、Ａ４テキスト原稿をキヤノン社製レーザーコピー用紙ＴＫＣＬＡ４へ印字したところきれいに印字できた。
【比較例１】
【００８９】
実施例１で重合トナーを合成する工程中のブロックポリマーに変えて、重量平均分子量３２０００のポリビニルアルコールを使用して同様に重合トナーを合成した。この粒子をマイクロトラック社製、粒径測定装置で測定したところ、平均粒い１０．７μｍ、最小粒径０．８μｍ、最大粒径１２０．４μｍの粒度分布の広い粒子であることがわかった。
【００９０】
この粒子を用いて、実施例３と同様に平均粒径５０μｍのフッ素−アクリルコートフェライトキャリアを混合し現像剤とし、カラー複写機ＣＬＣ−８００（キヤノン社製）を用いて、Ａ４テキスト原稿をキヤノン社製レーザーコピー用紙ＴＫＣＬＡ４へ印字したところテキスト画像は判明できなかった。
【比較例２】
【００９１】
実施例１で重合トナーを合成する工程中のブロックポリマーに変えて、重量平均分子量３１０００のアクリル酸とアクリルメチルのモル比４０対６０のランダム共重合体を使用して同様に重合トナーを合成した。この粒子をマイクロトラック社製、粒径測定装置で測定したところ、平均粒径１０．７μｍ、最小粒径１．８μｍ、最大粒径５０．４μｍの粒度分布の広い粒子であることがわかった。
【実施例７】
【００９２】
実施例３で作成した粒子１５質量部とセチルベンゼンスルホン酸カルシウム０．３質量部をアイソパー１２０質量部中に混合し、ホモジナイザーで分散した後、２０μｍ径のメンブランフィルターで濾過し、粗大粒子を除去して湿式トナーを調製した。この湿式トナーを用いて、キヤノン社製、湿式電子写真装置（ＮＰ７０コピア）で普通紙に印字試験をしたところ、良好な品質の文字が印刷できた。
【産業上の利用可能性】
【００９３】
本発明のトナーは、好ましくポリアルケニルエーテル繰り返し単位構造からなるブロック共重合体に重合性単量体をグラフト重合したグラフト共重合体成分を含有することにより、良好な現像特性、良好な安定性を有する乾式トナー及び湿式トナーとして利用することができる。
【００９４】
また、本発明の製造方法は、上記の良好な現像特性、良好な安定性を有するトナーを容易に製造する方法として利用することができる。
また、本発明の上記のトナーは、画像形成方法および画像形成装置に利用することができる。
【図面の簡単な説明】
【００９５】
【図１】本発明の画像形成装置の一例を示す概略図である。
【符号の説明】
【００９６】
１  現像スリーブ（現像剤担持体）
２  現像剤規制部材
３  感光体
４  現像剤、
５  摩擦帯電ローラ
７  トナー貯蔵部
１１  追加トナー補給部
２３  転写用コロナ電極
２４  クリーニング部材
２５  定着ローラ
２６  熱定着ローラ
【図１】
2005115329.tif 000010